СПОСОБ ПОЛУЧЕНИЯ УСТОЙЧИВОЙ ВОДНОЙ ДИСПЕРСИИ И КОМПОЗИЦИИ ДЛЯ ЭЛЕКТРООСАЖДАЕМЫХ ПОКРЫТИЙ

1. Способ получения устойчивой водной дисперсии, содержащей фазу высокомолекулярной смолы, распределенную в дисперсионной среде, включающий:
(a) формирование устойчивой дисперсии в дисперсионной среде из фазы нежелатинированной смолы, включающей пленкообразующую смолу, содержащую активный водород, и
(b) удлинение цепи пленкообразующей смолы, содержащей активный водород в устойчивой дисперсии с образованием устойчивой водной дисперсии, содержащей фазу высокомолекулярной смолы, распределенную в дисперсионной среде.
2. Способ по п.1, в котором пленкообразующая смола, содержащая активный водород, включает акриловый полимер.
3. Способ по п.2, в котором пленкообразующая смола, содержащая активный водород, включает катионные группы соли амина, являющиеся производными боковых и/или терминальных аминогрупп структуры -NHR или Х
1
18
1
4
1
2
3
4
в которой R представляет собой Н или C-C алкил; R, R, R и R имеют одинаковые или различные значения и каждый независимо друг от друга представляет собой Н или C-C алкил; n целое число, имеющее значение в интервале 1-11; группы Х и Y могут иметь одинаковые или различные значения и каждая из них независимо друг от друга представляет собой гидроксильную или аминогруппу.
4. Способ по п.1, в котором фаза нежелатинированной смолы характеризуется Z-средней молекулярной массой 100000-600000.
5. Способ по п.1, в котором до удлинения цепи пленкообразующая смола, содержащая активный водород, содержит 0,1-3,0 миллиэквивалентов катионных солевых групп в расчете на грамм твердого полимера.
6. Способ по п.1, в котором фаза высокомолекулярной смолы имеет Z-среднюю молекулярную массу, которая, по меньшей мере, на 25% выше, чем у нежелатинированной смолистой фазы.
7. Способ по п.1, в котором фаза высокомолекулярной смолы имеет Z-среднюю молекулярную массу, по меньшей мере, 200000.
8. Способ по п.1, в котором удлинение цепи пленкообразующей смолы, содержащей активный водород в устойчивой дисперсии, завершается реакцией смолы с реагентом, включающим неблокированный полиизоцианат.
9. Способ по п.1, в котором после удлинения цепи пленкообразующая смола, включающая активный водород, имеет содержание катионных солевых групп в расчете на грамм твердой смолы, которое на 0,02-0,3 миллиэквивалента меньше, чем до удлинения цепи.
10. Способ по п.8, в котором неблокированный полиизоцианат представляет собой м-тетраметилксилолдиизоцианат.
11. Композиция для электроосаждаемого покрытия, содержащая водную дисперсию, полученную способом по п.1.
12. Композиция по п.11, в которой устойчивая дисперсия содержит смолистую фазу, включающую смесь, по меньшей мере, из двух различных нежелатинированных пленкообразующих смол, содержащих активный водород.
13. Композиция по п.12, в которой смесь содержит катионный полиэпоксидный полимер и катионный акриловый полимер.
14. Композиция по п.12, в котором фаза высокомолекулярной смолы имеет Z-среднюю молекулярную массу, которая, по меньшей мере, на 5% выше, чем у нежелатинированной смолистой фазы.
15. Композиция по п.12, в котором фаза высокомолекулярной смолы имеет Z-среднюю молекулярную массу, по меньшей мере, 150000.
16. Способный к нанесению электроосаждаемого покрытия субстрат, по меньшей мере частично покрытый композицией для электроосаждаемого покрытия по п.11.
17. Композиция для отверждаемого, электросаждаемого покрытия, содержащая фазу смолы, распределенную в водной фазе, причем смолистая фаза включает:
(a) по меньшей мере, частично блокированный алифатический полиизоцианатный отвердитель и
(b) смолу, содержащую активный водород и катионные аминосолевые группы, которая электроосаждается на катоде, причем солевые группы амина являются производными боковых и/или терминальных солевых групп амина, имеющих структуру
-NHR
или
1
18
1
4
1
2
3
4
в которой R представляет собой Н или C-C алкил; R, R, R и R имеют одинаковые или различные значения и каждый независимо друг от друга представляет собой Н или C-C алкил; группы Х и Y могут иметь одинаковые или различные значения и каждая из них независимо друг от друга представляет собой гидроксильную или аминогруппу,
причем фаза смолы имеет Z-среднюю молекулярную массу, по меньшей мере, 200000.
18. Композиция по п.17, в которой фаза смолы имеет Z-среднюю молекулярную массу в интервале 500000-1500000.
19. Субстрат, способный к электроосаждению покрытия, по меньшей мере, частично покрытый композицией по п.17.
20. Способ нанесения покрытия на электропроводящий субстрат, включающий:
(a) электрофоретическое нанесение на субстрат композиции для электроосаждаемого покрытия по п.17 и
(b) нагревание покрытого субстрата до температуры и в течение времени, которые достаточны для отверждения электроосажденного покрытия на субстрате.
21. Многослойное композитное покрытие, включающее слой отвержденной грунтовки, по меньшей мере, на части электропроводящего субстрата и отвержденный наружный слой, расположенный, по меньшей мере, на части слоя отвержденной грунтовки, причем грунтовочный слой формируется из композиции для отверждаемого, электроосаждаемого покрытия по п.18.